(57)【要約】【課題】  優れた耐酸性をセメント・モルタル・コンクリートに付与することのできる混和材料を提供する。また、産業廃棄物・副産物を原料として有効活用する、耐酸性混和材の製造方法を提供する。【解決手段】  ケイ酸マグネシウム水和物とハイドロガーネット系水和物とを含む、コンクリート用混和材。当該混和材は、廃棄物又は副産物を原料として使用して、水熱合成することにより製造される。本発明の混和材を使用したセメント・モルタル・コンクリートは、高い耐硫酸性を発揮する。【選択図】  図２
2019011218.tif 000002
【特許請求の範囲】
【請求項１】
ケイ酸マグネシウム水和物とハイドロガーネット系水和物とを含む、混和材。
【請求項２】
結晶性固体を含む、請求項１に記載の混和材。
【請求項３】
前記ケイ酸マグネシウム水和物と前記ハイドロガーネット系水和物とを、ＸＲＤで測定される結晶相の面積比  ０．１：１〜１０：１で含む、請求項１又は２に記載の混和材。
【請求項４】
ＸＲＤで測定される結晶相のピーク面積の３〜６０％が前記ケイ酸マグネシウム水和物に由来するピーク面積である、請求項１〜３のいずれか１項に記載の混和材。
【請求項５】
ＸＲＤで測定される結晶相のピーク面積の３〜６０％が前記ハイドロガーネット系水和物に由来するピーク面積である、請求項１〜４のいずれか１項に記載の混和材。
【請求項６】
前記ケイ酸マグネシウム水和物が、アメス石（Ａｍｅｓｉｔｅ）、カオリナイト−リザード石系鉱物、滑石（タルク）、アンチゴライト及びセピオライトからなるからなる群から選ばれる少なくとも１種である、請求項１〜５のいずれか１項に記載の混和材。
【請求項７】
前記ハイドロガーネット系水和物が３ＣａＯ・Ａｌ２Ｏ３・（３−ｘ）ＳｉＯ２・（２ｘ）Ｈ２Ｏ（０＜ｘ≦３）又は、Ｃａ３Ａｌ２（ＳｉＯ４）３−Ｘ（ＯＨ）４Ｘ（０＜ｘ≦３）で表される化合物である、請求項１〜６のいずれか１項に記載の混和材。
【請求項８】
Ａｌ２Ｏ３の含有量が１〜３０質量％であることを特徴とする、請求項１〜７のいずれか１項に記載の混和材。
【請求項９】
廃棄物又は副産物を原料として使用して、ケイ酸マグネシウム水和物とハイドロガーネット系水和物を水熱合成することを特徴とする、請求項１〜８のいずれか１項に記載の混和材の製造方法。
【請求項１０】
前記廃棄物又は副産物が石炭灰を含むことを特徴とする、請求項９に記載の混和材の製造方法。
【請求項１１】
セメント、請求項１〜８のいずれか１項に記載の混和材、細骨材および水を含むモルタル組成物。
【請求項１２】
セメント、請求項１〜８のいずれか１項に記載の混和材、細骨材、粗骨材および水を含むコンクリート組成物。
【発明の詳細な説明】
【技術分野】
【０００１】
本発明は、セメント、モルタル又はコンクリート用の混和材に関する。特に、耐薬品性、耐酸性、耐硫酸性に優れたセメント・コンクリート構造物を製造するための混和材に関する。
【背景技術】
【０００２】
下水道施設、下水処理施設、汚泥処理施設、温泉地など、コンクリート構造物が酸に曝される環境においては、コンクリート中のセメント水和物が酸によって分解されてしまう為、セメント硬化体の腐食・劣化が従来から問題となっている。特に下水道施設等では下水中に存在する硫酸イオン又は有機物から硫化水素が発生し、細菌によって酸化還元されて硫酸が生成する。硫酸はコンクリート中の水酸化カルシウムと反応して硫酸カルシウムを生成し、さらに硫酸カルシウムはコンクリート中のカルシウムアルミネートと反応してエトリンガイトを生成する。エトリンガイトの生成時には膨張圧を生じるため、徐々にコンクリートが崩壊し、構造物が腐食する原因となる。
【０００３】
下水道施設等のインフラ構造物の長寿命化の観点、及びライフサイクルコスト低減の観点から、腐食を抑制する材料や技術が提案されている。例えば、硫酸による腐食を抑制する技術として、高炉スラグやフライアッシュ、シリカフューム等の混和材を混合したセメント組成物が報告されており（特許文献１、２）、特に高炉スラグが多く用いられてきた。
【先行技術文献】
【特許文献】
【０００４】
【特許文献１】特開２００５−３２４９８５号
【特許文献２】特開２００２−１２８５５９号
【発明の概要】
【発明が解決しようとする課題】
【０００５】
コンクリート構造物には、さらなる耐酸性の向上が望まれている。また、石炭火力発電所から発生する石炭灰をはじめとする産業廃棄物・副産物の発生量は現状もかなり多く、その大部分はセメントに有効利用されている。しかし、依然として一部が有効利用されずに埋め立て処分されており、これらの有効利用も課題としてあげられる。
【０００６】
上記問題点を考慮してなされた本発明の課題は、優れた耐硫酸性をセメント・モルタル・コンクリートに付与することのできる混和材料を提供することにある。また、産業廃棄物・副産物を原料として有効活用する、セメント・モルタル・コンクリート用の混和材を提供することにある。将来の姿を鑑みるに、廃棄物や副産物を有効利用でき、且つ耐酸性を向上できる材料を提供できれば、インフラ構造物のライフサイクルコスト低減に加え、廃棄物の有効利用も両立でき、より環境負荷を低減可能な社会を構築できる。
【課題を解決するための手段】
【０００７】
上記課題に関して鋭意検討した結果、廃棄物・副産物を利用して合成したケイ酸マグネシウム水和物及びハイドロガーネット系水和物を使用することで、セメント・コンクリートの耐硫酸性が向上することを見出し、本発明を完成するに至った。
【０００８】
すなわち、本発明は、ケイ酸マグネシウム水和物とハイドロガーネット系水和物を含むセメント・モルタル・コンクリート用の混和材を提供するものである。
本発明の混和材は、ケイ酸マグネシウム水和物とハイドロガーネット系水和物を含み、その他の無機酸化物又はその水和物を含んでいてもよい。本発明の混和材は、主に結晶性物質からなる固体であり、含有される前記ケイ酸マグネシウム水和物及びハイドロガーネット系水和物もまた、結晶性物質である。
【０００９】
ケイ酸マグネシウム水和物は、酸化マグネシウムと酸化珪素と水とが結合した結晶性の固体物質であり、（ｘＭｇＯ・ｙＳｉＯ２・ｚＨ２Ｏ・＋α）の組成で表される。前記組成の「＋α」は、酸化マグネシウムと酸化珪素以外の無機酸化物が含有されていてもよいことを表す。より詳しくは、化学組成がａＭｇＯ・ｂＡｌ２Ｏ３・ｃＳｉＯ２・ｄＮａ２Ｏ・ｅＫ２Ｏ・ｆＦｅ２Ｏ３・ｇＨ２Ｏ（１≦ａ≦６，０≦ｂ≦２，１≦ｃ≦４，０≦ｄ≦１，０≦ｅ≦１，０≦ｆ≦１，０＜ｇ≦８）で表される化合物である。具体例としては、２ＭｇＯ・Ａｌ２Ｏ３・ＳｉＯ２・２Ｈ２Ｏ（Ｍ２ＡＳＨ２）、（Ｍｇ３−ｘ，Ａｌｘ）（Ｓｉ２−ｙ，Ａｌｙ）Ｏ５（ＯＨ）４  （０≦ｘ≦１，０≦ｙ≦１）で表されるアメス石（Ａｍｅｓｉｔｅ）又はカオリナイト−リザード石系鉱物、Ｍｇ３Ｓｉ４Ｏ１０（ＯＨ）２で表される滑石（タルク）、（Ｍｇ，Ｆｅ）６Ｓｉ４Ｏ１０（ＯＨ）８で表されるアンチゴライトや（Ｍｇ，Ａｌ）５Ｓｉ８（ＯＨ）２（ＯＨ２）４Ｈ２Ｏで表されるセピオライト等が挙げられる。ケイ酸マグネシウム水和物は、上記のうち複数を含んでも良い。
好ましいケイ酸マグネシウム水和物は、２ＭｇＯ・Ａｌ２Ｏ３・ＳｉＯ２・２Ｈ２Ｏ（Ｍ２ＡＳＨ２）である。
【００１０】
ハイドロガーネット系水和物は、酸化カルシウムと酸化アルミニウムと水とが結合した結晶性の固体物質であり、（ｘＣａＯ・ｙＡｌ２Ｏ３・ｚＨ２Ｏ・＋α）の組成で表される。前記組成の「＋α」は、酸化カルシウムと酸化アルミニウム以外の無機酸化物が含有されていてもよいことを表す。より詳しくは、ＣａＯ、Ａｌ２Ｏ３、ＭｇＯ、Ｆｅ２Ｏ３、ＳｉＯ２、Ｈ２Ｏを構成成分とするガーネット構造を有する水和物である。具体例としては、３ＣａＯ・Ａｌ２Ｏ３・（３−ｘ）ＳｉＯ２・（２ｘ）Ｈ２Ｏ（０＜ｘ≦３）又は、Ｃａ３Ａｌ２（ＳｉＯ４）３−ｘ（ＯＨ）４ｘ（０＜ｘ≦３）で表される化合物である。より具体的には３ＣａＯ・Ａｌ２Ｏ３・６Ｈ２Ｏ（Ｃ３ＡＨ６）、３ＣａＯ・Ａｌ２Ｏ３・ＳｉＯ２・４Ｈ２Ｏ（Ｃ３ＡＳＨ４）、３ＣａＯ・Ａｌ２Ｏ３・２ＳｉＯ２・２Ｈ２Ｏ（Ｃ３ＡＳ２Ｈ２）、３ＣａＯ・（Ａｌ，Ｆｅ）Ｏ・２ＳｉＯ２・４Ｈ２Ｏ）等が挙げられる。好ましいハイドロガーネット系水和物は、３ＣａＯ・Ａｌ２Ｏ３・６Ｈ２Ｏである。
【００１１】
本発明においては、ケイ酸マグネシウム水和物とハイドロガーネット系水和物の混和材中の存在量は、ＸＲＤを使用して、混和材中に含まれる各成分の結晶相の面積比を測定することによって近似的に求められる。
【００１２】
本発明の混和材中に含まれるケイ酸マグネシウム水和物のＸＲＤで測定される結晶相のピーク面積は、混和材中、３〜６０％が好ましく、４〜５０％がより好ましく、５〜２５％がさらに好ましい。
本発明の混和材中に含まれるハイドロガーネット系水和物のＸＲＤで測定される結晶相のピーク面積は、混和材中、３〜６０％が好ましく、５〜５０％がより好ましく、１５〜４５％がさらに好ましい。
本発明の混和材中に含まれるケイ酸マグネシウム水和物とハイドロガーネット系水和物のＸＲＤで測定される結晶相のピーク面積比は、０．１〜１０が好ましく、０．２〜５がより好ましく、０．５〜４がさらに好ましい。
【００１３】
本発明の混和材に含まれる各結晶相のピーク面積は、以下の手順で求めることができる。すなわち、第一の工程として、混和材のＸＲＤパターン中の各ピークについて結晶相・結晶面を同定する。次に第二工程として、第一工程で同定した各ピークとバックグラウンドのハローパターンとの接点を低角度側と高角度側とでそれぞれ決定する。続く第三工程では、低角度側の接点の角度（2θ）から高角度側の接点の角度（2θ）までＸ線回折強度を積分し、該積分値からバックグラウンドを高角度側の接点の角度（2θ）から低角度側の接点の角度（2θ）まで積分した値を差し引いて、結晶相のピーク面積とする。図１に、測定されたＸＲＤパターンにおいて結晶相のピーク面積を導出する模式図を示す。
なお、市販のＸ線回折用のフィティング解析ソフトウェア（例えばＴＯＰＡＳ：ブルカー・エイエックスエス株式会社製 など）を用い、ピークを精密化して算出したピーク面積の値を用いてもよい。
【００１４】
本発明の混和材には、Ａｌ２Ｏ３が含有される。Ａｌ２Ｏ３は、ハイドロガーネット系水和物の必須成分であるが、ケイ酸マグネシウム水和物、又はその他の成分において含有されていてもよい。混和材中のＡｌ２Ｏ３の含有量は、結晶水及び未燃炭素を除いた、鉱物の総量として１〜３０質量％が好ましく、３〜２０質量％がより好ましく、１０〜１５質量％がさらに好ましい。このような範囲でＡｌ２Ｏ３を含む混和材であれば、製造時に廃棄物・産業副産物を有効利用することができる。なお、水和物から結晶水及び未燃炭素を除去する方法は特に限定されないが、例えばＪＩＳ  Ｒ  ５２０２「ポルトランドセメントの化学分析方法」に記載の方法に従えば良い。具体的には、９５０±２５℃で１５分間の加熱と質量の計量とを強熱前後の質量差が０．０００５ｇ未満となるまで行う。Ａｌ２Ｏ３含有量は、ＪＩＳ  Ｒ  ５２０２：２０１０「セメントの化学分析方法」に記載の方法に従って定量することができる。
【００１５】
本発明の混和材は、固体中に、ケイ酸マグネシウム水和物とハイドロガーネット系水和物以外の結晶性無機酸化物又はその水和物を一種以上、含むことができる。結晶性無機酸化物又はその水和物の例として、トバモライト（５ＣａＯ・６ＳｉＯ２・５Ｈ２Ｏ）、ゾノトライト、ジャイロライト、Ｃ３ＳＨ１．５、Ｃ５Ｓ２Ｈ等の珪酸カルシウム水和物、ブルーサイト（Ｍｇ（OH）２）、消石灰、炭酸カルシウム、ドロマイト等が挙げられる。このような結晶性無機酸化物水和物のＸＲＤで測定される結晶相の合計面積は、混和材中、３７〜９４％であり、６０〜８０％が好ましい。本発明の混和材は、それ以外に非晶質性無機酸化物又はその水和物を一種以上、本発明の趣旨を逸脱しない範囲で含んでいてもよい。
【発明の効果】
【００１６】
本発明によれば、優れた耐薬品性、特に耐酸性、中でも耐硫酸性をセメント・モルタル・コンクリートに付与することのできる混和材が提供される。本発明の混和材を使用したセメント・モルタル・コンクリートは、高い耐酸性、中でも耐硫酸性を発揮する。
また、本発明によれば、産業廃棄物・副産物を原料として有効活用する、セメント・モルタル・コンクリート用の混和材の製造方法が提供される。
【図面の簡単な説明】
【００１７】
【図１】図１はＸ線回折パターンからピーク面積を導出する方法を示す図である。
【図２】図２は実施例１にて作製した水和物のＸＲＤ測定結果を示す図である。
【発明を実施するための形態】
【００１８】
以下、本発明の好適な実施形態について詳細に説明する。
【００１９】
本発明の混和材は、廃棄物・副産物を原料として使用して製造することができる。廃棄物・副産物としては、石炭灰、スラグ、ＡＬＣ廃材、ケイ酸カルシウム版廃材が例示される。好ましい廃棄物・副産物は、石炭灰、スラグ、ＡＬＣ廃材、ケイ酸カルシウム版廃材及びこれらの組み合わせである。
ケイ酸マグネシウム水和物及びハイドロガーネット系水和物は、原料において化学組成（Ｃａ，  Ａｌ，  Ｍｇ，  Ｓｉ）を調整して水熱合成することで製造される。ケイ酸マグネシウム水和物とハイドロガーネット系水和物を別々に製造し、混ぜ合わせてもよい。好ましくは、ケイ酸マグネシウム水和物とハイドロガーネット系水和物が水熱合成によって一緒に生成するように製造する。
【００２０】
本発明の混和材は、原料である廃棄物・副産物とＣａ系原料及びＭｇ系原料を混合する原料調合工程（Ａ）と、ケイ酸マグネシウム水和物を含む水和物を合成する水熱合成工程（Ｂ）により製造される。ケイ酸マグネシウム水和物とハイドロガーネットを別々に製造しても良いが、産業廃棄物・副産物の利用の観点及び製造コストの観点から、ケイ酸マグネシウム水和物とハイドロガーネットを同時に水熱合成することが好ましい。すなわち、本発明の一つは、廃棄物又は副産物を原料として使用して、ケイ酸マグネシウム水和物とハイドロガーネット系水和物を同時に水熱合成することを特徴とする、混和材の製造方法である。
【００２１】
原料調合工程（Ａ）においては、原料のＣａＯ／（ＳｉＯ２＋Ａｌ２Ｏ３）（以後、Ｃ／（Ｓ＋Ａ）と表現する）が０．３〜４．０、ＳｉＯ２／Ａｌ２Ｏ３（以後、Ｓ／Ａと表現する）が０．５〜３０、ＭｇＯ／（ＳｉＯ２＋Ａｌ２Ｏ３（以後、Ｍ／(Ｓ＋Ａ)）と表現する）が０．０１〜０．３となるように、廃棄物・副産物を調合する。原料として使用する廃棄物・副産物は、ＣａＯ、ＳｉＯ２、Ａｌ２Ｏ３又はＭｇＯを含むものであれば特に限定されないが、石炭灰や焼却灰を使用することが産業廃棄物・副産物利用の観点から特に好ましい。
【００２２】
原料として、場合によりＭｇ系原料、Ｓｉ系原料、Ａｌ系原料又はＣａ系原料等の補助原料を添加することができる。Ｍｇ系原料とは、Ｍｇ原子を含有する材料を指し、酸化マグネシウム（ＭｇＯ）、水酸化マグネシウム（Ｍｇ（ＯＨ）２）が例示される。Ｓｉ系原料とは、Ｓｉ原子を含有する材料を指し、酸化ケイ素（ＳｉＯ２）が例示される。Ａｌ系原料とは、Ａｌ原子を含有する材料を指し、酸化アルミニウム（Ａｌ２Ｏ３）が例示される。Ｃａ系原料とは、Ｃａ原子を含有する材料を指し、消石灰（Ｃａ（ＯＨ）２）、生石灰（ＣａＯ）、石灰石（ＣａＣＯ３）が例示される。補助原料は、廃棄物・副産物の種類に合わせ、混和材に含有される成分の制御を行うため、適量が配合される。
水熱合成工程（Ｂ）においては、原料調合工程（Ａ）で調合された原料を温度１００〜２５０℃、好ましくは１００〜１８０℃、圧力１気圧〜５０気圧、好ましくは１気圧〜１０気圧の条件下で水熱合成して、ケイ酸マグネシウム水和物及びハイドロガーネット系水和物を含む結晶性固体を合成する。
【００２３】
本発明の混和材は、ケイ酸マグネシウム水和物、ハイドロガーネット系水和物及び結晶性無機酸化物（又はその水和物）以外の添加成分を含有してもよい。添加成分としては、各種ポルトランドセメント、アルミナセメント、フライアッシュ、高炉スラグ、シリカフューム、炭酸カルシウム、膨張剤、消石灰、水酸化マグネシウム、酸化カルシウム、減水剤、消泡剤、ケイ酸カルシウム、アルカリ金属塩、有機酸塩、硫酸塩、硝酸塩、樹脂粉末、等が例示される。
【００２４】
本発明の混和材は、セメント、モルタル、コンクリート、グラウト、セルフレベリング材等に混ぜて使用する。本発明の混和材を使用した場合、生成する構造物は向上した耐酸性、特に耐硫酸性を有する。
モルタル（生モルタル）は、例えば、セメント（組成物）、本発明の混和材、細骨材および水を混練して得ることができる。
モルタルの組成は、セメント１００質量部に対して、本発明の混和材が１０〜３００質量部、細骨材が１００〜１０００質量部および水２０〜１４０質量部が好ましい。    
コンクリート（生コンクリート）は、例えば、セメント、本発明の混和材、細骨材、粗骨材、減水剤および水を混練して得ることができる。
【００２５】
コンクリートの組成は、セメント１００質量部に対して、本発明の混和材が１０〜３００質量部、細骨材が１００〜１０００質量部、粗骨材１００〜１０００質量部、減水剤０〜１０質量部および水２０〜１４０質量部が好ましい。
セメントとしては、ＪＩＳに規定されたポルトランドセメント、高炉セメント、シリカセメント、フライアッシュセメント等を使用することができる。
細骨材としては、砂、砕石、川砂、海砂等を使用することができる。
粗骨材としては、砂利、スラグ粗骨材、砕石粗骨材等を使用することができる。
減水剤としては、高性能減水剤又は高性能ＡＥ減水剤を使用することができる。減水剤の使用により所定の流動性を保持することができる。
【００２６】
本発明の混和材は、セメント、モルタル、コンクリート、グラウト、セルフレベリング材等に混ぜて使用する。一般的にはセメントに水を加えて混練する際に投入するが、混和材を入れるタイミングは特に限定されない。セメント等の粉体材料と混和材とを予め混合しておいたり（プレミックス）、混和材を予め水などに分散させておいて投入したり、水とセメントとの混練の最中に添加することもできる。
モルタルまたはコンクリートの硬化方法としては、例えば常温、大気圧下での養生、水蒸気養生やオートクレーブ養生などを採用することができる。モルタルまたはコンクリートは、通常の構造物や二次製品の他に、吹き付け、裏込め、グラウトなどに用いることができる。
【実施例】
【００２７】
１．実験方法
［使用原料］
使用した原料は以下の通り。
（１）石炭灰
石炭火力発電所由来の石炭灰。組成を表１に示す。
【００２８】
【表１】
2019011218.tif 000003
【００２９】
（２）酸化マグネシウム（ＭｇＯ）
宇部マテリアルズ株式会社製、商品名：ＵＣ９５Ｓ。
（３）消石灰（ＣＨ）
宇部マテリアルズ株式会社製、特級消石灰（Ｃａ（ＯＨ）２）。
（４）普通ポルトランドセメント（ＮＣ）
宇部三菱セメント株式会社製。
（５）標準砂
社団法人セメント協会製。
（６）高炉スラグ
日鐵住金高炉セメント株式会社製、商品名：エスメント。
【００３０】
［水和物の合成］
石炭灰、酸化マグネシウム（ＭｇＯ）及び消石灰（ＣＨ）を表２に示す割合で混合して原材料とし、これに水を質量比２．０で混合し、オートクレーブ中、１８０℃、１０気圧で２４時間水熱合成することによって水和物を得た。得られた水和物は１０５℃で乾燥した。また、得られた水和物をＪＩＳ  Ｒ  ５２０２「ポルトランドセメントの化学分析方法」に記載の方法で９５０℃加熱し、水和物中の結晶水を除去した場合の化学組成をＪＩＳ  Ｒ  ５２０２：２０１０「セメントの化学分析方法に準じて測定し、表２に水和物１として示した。
【００３１】
【表２】
2019011218.tif 000004
【００３２】
［水和物の特性評価方法］
（１）ＸＲＤによる結晶相の分析
作製した水和物の結晶相を確認するために、標準試料としてＡｌ２Ｏ３（和光純薬工業（株）製、コランダム）を内割り１０ｗｔ％添加し、乳鉢で３０分間混合し、ＸＲＤ（ブルカー・エイエックスエス社製、加速電圧：３０ｋＶ、電流：１０ｍＡ、管球：Ｃｕ）を測定した。得られたＸＲＤチャートから結晶相の同定をＤＩＦＦＲＡＣ．ＥＶＡで行った。測定結果を図２に示す。作製した水和物は、トバモライト（５ＣａＯ・６ＳｉＯ２・５Ｈ２Ｏ；珪酸カルシウム水和物）、Ｃ３ＡＳＨ４（３ＣａＯ・Ａｌ２Ｏ３・ＳｉＯ２・４Ｈ２Ｏ；ハイドロガーネット系水和物）及びＭ２ＡＳＨ２（２ＭｇＯ・Ａｌ２Ｏ３・ＳｉＯ２・２Ｈ２Ｏ；ケイ酸マグネシウム）の結晶で占められていることがＸＲＤチャートから確認された。
また、トバモライトの０  ０  ２面、Ｃ３ＡＳＨ４の２  １  １面又はＭ２ＡＳＨ２の０  ０  ６面のピーク面積と標準試料Ａｌ２Ｏ３（コランダム）の１  １  ６面のピーク面積との比から、トバモライト、Ｃ３ＡＳＨ４又はＭ２ＡＳＨ２と標準試料Ａｌ２Ｏ３のピーク面積比（トバモライト、Ｃ３ＡＳＨ４又はＭ２ＡＳＨ２／標準試料）を求め、水和物中における結晶相ピーク面積比（％）を計算した。作製した水和物のケイ酸マグネシウムＭ２ＡＳＨ２とハイドロガーネット系水和物Ｃ３ＡＳＨ４の結晶相ピーク面積比は、２２．３：６．６＝３．４：１であった。
【００３３】
【表３】
2019011218.tif 000005
【００３４】
（２）ＳＥＭ−ＥＤＳによるトバモライト結晶の分析
作製したケイ酸カルシウム水和物に含まれるトバモライト結晶の大きさを、走査型電子顕微鏡（ＳＥＭ）ＴＭ３０３０（（株）日立ハイテクノロジーズ製）で確認した。
また、トバモライト結晶の組成を、上記の走査型電子顕微鏡とエネルギー分散型エックス線分析装置ＳｗｉｆｔＥＤ３０００（英国オックスフォードインスツゥルメンツ社製）とを用いて測定した。トバモライト結晶部分を３点分析し、その定量結果の平均値からＣａＯ／ＳｉＯ２質量比、Ａｌ２Ｏ３／ＳｉＯ２質量比、ＭｇＯ／ＳｉＯ２質量比を求めた。
【００３５】
【表４】
2019011218.tif 000006
【００３６】
（３）粒径
表５に示すように上記水和物と水とを２０：８０（質量比）で混合し、ボールミルで粉砕して混和材を作製した。作製した混和材をヘキサメタリン酸ナトリウム０．２質量％水溶液に分散し、超音波を１０分間照射後、レーザー回折／散乱式粒子径分布測定装置（（株）堀場製作所、ＬＡ−９５０Ｖ２）を用いて粒度分布を測定した。
【００３７】
【表５】
2019011218.tif 000007
【００３８】
［モルタル組成物の調製］
モルタル組成物は、表６に示す配合を用いて、ＪＩＳ  Ｒ  ５２０１−２０１５に規定される練混ぜ方法で調製した。
【００３９】
【表６】
2019011218.tif 000008
【００４０】
［モルタル組成物の耐硫酸性の確認］
調製したモルタル組成物をＪＩＳ  Ｒ  ５２０１−２０１５に規定される方法で４ｃｍ×４ｃｍ×１６ｃｍの寸法の型枠に成形し、材齢１日後に型枠から脱型し、２０℃の水中で材齢７日まで養生し、供試体を得た。この供試体を５質量％硫酸水溶液に浸漬し、浸漬期間７日、１４日、２１日、２８日ごとに、供試体の表面を水洗いの後、表面の水をふき取り質量を測定した。なお、５質量％硫酸水溶液は７日ごとに全量新しいものに交換した。質量変化率は下記の式で求めた。
質量変化率（％）＝（硫酸水溶液に浸漬する前の供試体質量−硫酸水溶液に所定期間浸漬した後の供試体の質量）／（硫酸水溶液に浸漬する前の供試体の質量）×１００
結果を表７に示す。浸漬期間２８日で、本発明の混和材を使用せず高炉スラグを使用した比較例１は３３．４％、混和材を一切使用しなかった比較例２は３８．４％、モルタル組成物の質量が減少した。対して、本発明の混和材を使用した実施例１の質量減少率は２４．５％と小さくなり、耐硫酸性が向上する効果が確認された。
【００４１】
【表７】
2019011218.tif 000009
【図１】
2019011218.tif 000010
【図２】
2019011218.tif 000011